ПРИМЕНЕНИЕ ОТВЕРЖДАЮЩЕГОСЯ ПРИ КОМНАТНОЙ ТЕМПЕРАТУРЕ МАТЕРИАЛА ПОКРЫТИЯ

1. Применение отверждающегося при комнатной температуре материала покрытия для катодной антикоррозионной защиты в форме аэрозольного распылителя или суспензии, полученного следующим способом:
a) смешивают от 5 до 95 процентов по массе оксида металла и от 5 до 95 процентов по массе металлопигмента,
b) добавляют растворитель, а также до 10 процентов по массе (относительно количества твердого вещества) катализатора, причем катализатор выбирают из группы, состоящей из кислот Льюиса, органических кислот и оснований, неорганических оснований, функциональных силанов, в частности, аминосиланов, неорганических кислот, в частности, серных кислот или фосфорных кислот, фосфатов или блокированных фосфатов,
после чего материал покрытия наносят на металлический субстрат, а затем высушивают при комнатной температуре.
2. Применение по п.1, отличающееся тем, что добавляют до 20 процентов по массе, предпочтительно от 0 до 10 процентов по массе и особо предпочтительно от 0,1 до 2,5 процентов по массе (соответственно, относительно количества твердого вещества) присадок.
3. Применение по п.1, отличающееся тем, что добавляют до 50 процентов по массе, предпочтительно от 0 до 25 процентов по массе, особо предпочтительно от 0 до 10 процентов по массе (соответственно, относительно количества твердого вещества) красителей.
4. Применение по п.1, отличающееся тем, что материал покрытия наносят с толщиной слоя от 5 до 60 мкм, предпочтительно при толщине слоя от 5 до 25 мкм и особо предпочтительно с толщиной слоя от 10 до 15 мкм.
5. Применение по п.1, отличающееся тем, что оксид металла выбран из группы, состоящей из алкоксида титана, в частности, бутилата титана, пропилата титана или изопропилата титана, алкоксида циркония, алкоксида алюминия и алкоксида олова, причем, соответственно, процент содержания металла составляет от 1 до 50 процентов по массе, предпочтительно от 1 до 40 процентов по массе, особо предпочтительно от 1 до 30 процентов по массе.
6. Применение по п.1, отличающееся тем, что металлопигмент выбран из группы, состоящей из цинка, алюминия, магния, а также их смесей и сплавов.
7. Применение по п.1, отличающееся тем, что растворитель предпочтительно содержит воду, алкоголь, протонные и апротонные растворители или состоит из них и, особо предпочтительно растворителем является толуол, бутилгликоль, ксилол или изопропанол, или же растворитель содержит эти компоненты.
8. Применение по п.1, отличающееся тем, что при использовании отверждающегося при комнатной температуре материала покрытия в форме аэрозольного распылителя добавляют газ-вытеснитель, выбранный из группы, состоящей из пропана, бутана, кетонов, эфира, углекислого газа, азота, фторхлоруглеводородов или закиси азота.
9. Применение по п.1, отличающееся тем, что при использовании отверждающегося при комнатной температуре материала покрытия в форме аэрозольного распылителя производят разведение посредством растворителя или смеси растворителей до уровня процентного содержания твердых веществ от 2 до 40 процентов по массе, предпочтительно от 5 до 25 процентов по массе, особо предпочтительно от 5 до 15 процентов по массе.
10. Применение по п.1, отличающееся тем, что при использовании отверждающегося при комнатной температуре материала покрытия в форме суспензии производят разведение посредством растворителя или смеси растворителей до уровня процентного содержания твердых веществ от 25 до 75 процентов по массе, предпочтительно от 40 до 60 процентов по массе.
11. Применение по п.2, отличающееся тем, что присадки выбраны из группы, состоящей из матирующих средств, присадок, способствующих растеканию, скольжению, адгезии, эластичности, антиосаждающих средств, в частности, из аэрозольных, гидро- и олеофобных присадок, материалов для сушки, ингибиторов, а также гидрофилирующих присадок.
12. Применение по п.3, отличающееся тем, что красители выбраны из группы, состоящей из неорганических и органических пигментов, диоксида титана, сажи и окиси железа.